(57)【要約】【課題】樹脂含浸基材３と金属箔４とを、その両表層に金属箔４が配置されるように積層した後、その積層物をラミネートロール５で圧着し、次いでその圧着物６を加熱装置７で加熱硬化させて連続的に製造する積層板の製造方法であって、得られる積層板に、波打ち形状の凹凸が形成されにくく、かつ、板厚のバラツキや、表面の金属箔にスリキズ等が形成されにくい積層板の製造方法を提供する。【解決手段】加熱装置７で、圧着物６を加熱して圧着物６中の樹脂組成物２の硬化を進行させながら、圧着物６と接している部分が変形して接触面積が拡大可能な加圧物８を、圧着物６の全幅に渡って圧着物６の上側に載置することにより、加圧物８で圧着物６を全幅に渡って加圧して製造する。【選択図】図１
2008207555.tif 000002
【特許請求の範囲】
【請求項１】
ラジカル重合型熱硬化性樹脂を含有する樹脂組成物を連続的に供給される基材に含浸した樹脂含浸基材と、連続的に供給される金属箔とを、その両表層に金属箔が配置されるように積層した後、その積層物をラミネートロールで圧着し、次いで、その圧着物を加熱して圧着物中の樹脂組成物の硬化を進行させながら、圧着物と接している部分が変形して接触面積が拡大可能な加圧物を、圧着物の全幅に渡って圧着物の上側に載置して製造することを特徴とする積層板の製造方法。
【請求項２】
加圧物を、圧着物の上側に複数載置して製造することを特徴とする請求項１記載の積層板の製造方法。
【請求項３】
加圧物の圧着物と接する部分に、樹脂フィルムが設けられていることを特徴とする請求項１又は請求項２記載の積層板の製造方法。
【請求項４】
加圧物が、樹脂フィルムを介して圧着物を加熱する加熱装置に固着されていることを特徴とする請求項１から請求項３のいずれかに記載の積層板の製造方法。
【請求項５】
樹脂フィルムが、ポリエチレンテレフタレート樹脂フィルム、ポリブチレンテレフタレート樹脂フィルム、フッ素樹脂フィルム及びポリイミド樹脂フィルムからなる群の中から選ばれた少なくとも１種のフィルムであることを特徴とする請求項３又は請求項４記載の積層板の製造方法。
【発明の詳細な説明】
【技術分野】
【０００１】
本発明は、金属箔張りの積層板を連続的に得ることが可能な、積層板の製造方法に関するものである。
【背景技術】
【０００２】
従来、プリント配線板の製造に使用される金属箔張りの積層板は、一般にバッチ方式で製造されており、内部や表面に空隙を有するガラスクロス等の基材に樹脂組成物を含浸して製造したプリプレグを所用枚数重ねると共に、その両面に金属箔を重ねたものを、間に金属板等を挟んで複数重ねた後、その重ねたものをまとめて加熱・加圧することにより成形する方法で製造されているが、近年、含浸から成形まで連続的に行い、積層板を連続的に得る方法が検討され実施されるようになっている。
【０００３】
この連続的に生産する方法としては、例えば図２に示すように、連続的に供給される基材１に樹脂組成物２を含浸した所要枚数の樹脂含浸基材３と、連続的に供給される金属箔４とを、その両表層に金属箔４，４が配置されるように積層した後、その積層物をラミネートロール５，５で挟んで圧着し、次いでその圧着した圧着物６を引き出しロール９で引っ張って進行させながら、加熱装置７で加熱して圧着物６中の樹脂組成物２を硬化させた後、所定の大きさに切断したり巻き取る方法が行われており、そして、これらのそれぞれの工程を連続して行うことにより、積層板を連続的に得ることが可能になっている。なお、この方法に用いる樹脂組成物２としては、ラジカル重合型熱硬化性樹脂を含有する樹脂組成物２が一般的に用いられている。
【０００４】
しかし、積層板を上記のような連続的に生産する方法で製造する場合、積層板に微少な厚みバラツキが生じ、波打ち形状の凹凸が形成される場合があった。そのため、例えば、特許文献１に記載されたように、加熱装置７で圧着物６を加熱して圧着物６中の樹脂組成物２の硬化を進行させながら、圧着物６をロール１０間に挟んで加圧して製造することにより、波打ち形状の凹凸を形成されにくくすることが検討されている。
【０００５】
しかし、この圧着物６をロール１０間に挟んで加圧して製造する方法の場合、樹脂組成物の硬化があまり進行していない部分をロール１０で挟んで加圧した場合には、端部から樹脂組成物が流れ出てしまい、得られる積層板の板厚のバラツキが大きくなるという問題が発生する場合があった。また、硬化がかなり進んだ部分をロール１０で挟んで加圧した場合には、得られる積層板の表面の金属箔にスリキズ等が形成されるという問題が発生する場合があった。そのため、波打ち形状の凹凸が形成されにくく、かつ、板厚のバラツキや、表面の金属箔にスリキズ等が形成されにくい積層板の製造方法が求められている。
【特許文献１】特開昭６１−１３７７４３号公報
【発明の開示】
【発明が解決しようとする課題】
【０００６】
本発明は、上記問題点を改善するために成されたもので、その目的とするところは、金属箔張りの積層板を連続的に製造する積層板の製造方法であって、得られる積層板に、波打ち形状の凹凸が形成されにくく、かつ、板厚のバラツキや、表面の金属箔にスリキズ等が形成されにくい積層板の製造方法を提供することにある。
【課題を解決するための手段】
【０００７】
本発明に係る積層板の製造方法は、ラジカル重合型熱硬化性樹脂を含有する樹脂組成物を連続的に供給される基材に含浸した樹脂含浸基材と、連続的に供給される金属箔とを、その両表層に金属箔が配置されるように積層した後、その積層物をラミネートロールで圧着し、次いで、その圧着物を加熱して圧着物中の樹脂組成物の硬化を進行させながら、圧着物と接している部分が変形して接触面積が拡大可能な加圧物を、圧着物の全幅に渡って圧着物の上側に載置して製造することを特徴とする。
【０００８】
上記加圧物を、圧着物の上側に複数載置して製造すると好ましい。また、上記加圧物の圧着物と接する部分に、樹脂フィルムが設けられていると好ましく、また、加圧物が、樹脂フィルムを介して圧着物を加熱する加熱装置に固着されていると好ましい。また、上記樹脂フィルムは、ポリエチレンテレフタレート樹脂フィルム、ポリブチレンテレフタレート樹脂フィルム、フッ素樹脂フィルム及びポリイミド樹脂フィルムからなる群の中から選ばれた少なくとも１種のフィルムであると好ましい。
【発明の効果】
【０００９】
本発明に係る積層板の製造方法は、圧着物を加熱して圧着物中の樹脂組成物の硬化を進行させながら、圧着物と接している部分が変形して接触面積が拡大可能な加圧物を、圧着物の全幅に渡って圧着物の上側に載置して製造するため、得られる積層板に、波打ち形状の凹凸が形成されにくく、かつ、板厚のバラツキや、表面の金属箔にスリキズ等が形成されにくなる。
【００１０】
本発明の請求項３に係る積層板の製造方法は、得られる積層板の表面の金属箔に、特にスリキズ等が形成されにくなる。
【発明を実施するための最良の形態】
【００１１】
本発明に係る積層板の製造方法を図面に基づいて説明する。図１は本発明に係る積層板の製造方法の一実施の形態を説明する図であり、（ａ）は正面図、（ｂ）は要部斜視図である。
【００１２】
本発明に係る積層板の製造方法の一実施の形態は、図１（ａ）に示すように、樹脂組成物２を連続的に供給される基材１に含浸した１枚の樹脂含浸基材３と、連続的に供給される２枚の金属箔４，４とを、その両表層に金属箔４，４が配置されるように積層した後、その積層した積層物をラミネートロール５，５で挟んで圧着し、次いでその圧着した圧着物６を引き出しロール９で引っ張って進行させながら、加熱装置７で、圧着物６中の樹脂組成物２が硬化する温度に圧着物６を加熱して硬化させて連続的に製造を行う実施の形態である。
【００１３】
なお、加熱装置７内では、圧着物６中の樹脂組成物２が硬化する温度に圧着物６を加熱することにより、圧着物６中の樹脂組成物２の硬化を進行させながら、図１（ｂ）に示すように、圧着物６と接している部分が変形して接触面積が拡大可能な潰れ円筒状の加圧物８を、圧着物６の全幅に渡って圧着物６の上側に載置することにより、加圧物８で圧着物６を全幅に渡って加圧するようになっている。
【００１４】
このように、圧着物６中の樹脂組成物２の硬化が進行している時点で、このような加圧物８を圧着物６の上側に載置すると、波打ち形状の凹凸が形成されにくく、かつ、板厚のバラツキや、表面の金属箔にスリキズ等が形成されにくい積層板を得ることが可能になる。
【００１５】
これは、樹脂含浸基材３に、樹脂組成物２の付着量のバラツキが生じていた場合であっても、加圧物８を載置することによってこのバラツキによる凹凸が平坦化されるため、このバラツキによって生じる微少な厚みバラツキの発生を抑えることができ、波打ち形状の凹凸が形成されにくくなる。また、加圧物８による加圧は、圧着物６と接している部分が変形して一部吸収されるため、圧着物６に対して過度に力が加わりにくく、得られる積層板は板厚のバラツキが生じにくくなる。
【００１６】
更に、加圧物８は、圧着物６と接している部分が変形して接触面積が拡大可能なため、圧着物６が上下に振動した場合には、加圧物８が変形して振動により生じる圧着物６にかかる力を吸収し、従来の変形しないロールで挟む場合と比較して圧着物６にかかる力が減り、得られる積層板の表面の金属箔にスリキズ等が形成されにくくなる。更に、硬化がかなり進んだ部分を加圧した場合であっても、加圧物８による加圧は、圧着物６と接している部分が変形して一部吸収されるため、圧着物６に対して過度に力が加わりにくくなり、得られる積層板の表面の金属箔にスリキズ等が形成されにくくなる。
【００１７】
なお、上記加圧物８を圧着物６の上側に載置する位置は、圧着物６中の樹脂組成物２の硬化が進行している部分に載置することが重要である。圧着物６中の樹脂組成物２の硬化が停止した部分に載置しても、樹脂組成物２が平坦化されないため、波打ち形状の凹凸が形成され易くなる。
【００１８】
この加圧物８を載置して圧着物６を加圧する圧力は、得られる積層板に波打ち形状の凹凸や、板厚のバラツキや、スリキズ等が形成されにくい圧力に、加圧物８を載置する部分の樹脂組成物２の粘度や、加圧物８の硬度等に応じて適宜調整すれば良く、例えば、幅１ｍ当たり重さ０．２〜１ｋｇ程度の加圧物８を載置して加圧する。
【００１９】
なお、この実施の形態の加圧物８の圧着物６と接する部分には、樹脂フィルム８１が設けられている。このように、加圧物８の圧着物６と接する部分に樹脂フィルム８１を設けると、金属箔４と比較して柔らかい樹脂フィルム８１が加圧物８による加圧の一部を吸収するため、更に圧着物６に対して過度に力が加わりにくくなり、得られる積層板は、特に表面の金属箔にスリキズが形成されにくくなる。
【００２０】
この樹脂フィルム８１としては、圧着物６を加熱するときの温度に耐え、かつ、柔軟性を有する樹脂製のフィルムであれば特に限定するものではないが、ポリエチレンテレフタレート樹脂フィルム、ポリブチレンテレフタレート樹脂フィルム、フッ素樹脂フィルム及びポリイミド樹脂フィルムからなる群の中から選ばれた少なくとも１種のフィルムであると、耐熱性と柔軟性のバランスが優れ好ましい。
【００２１】
また、この樹脂フィルム８１を、圧着物６を加熱する加熱装置７に固着することにより、樹脂フィルム８１を介して加熱装置７に加圧物８を固着すると、加圧物８を圧着物６の全幅に渡って安定して載置することが可能になり好ましい。
【００２２】
また、加圧物８は、圧着物６の上側に１つ載置して製造しても良いが、加圧物８を圧着物６の上側に複数載置して製造すると、樹脂組成物２の付着量のバラツキによって生じる凹凸が特に平坦化されるため、波打ち形状の凹凸が特に形成されにくくなり好ましい。
【００２３】
加圧物８を形成する材質としては、圧着物６の上側に載置したときに、圧着物６と接している部分が変形して接触面積が拡大可能なものであれば特に限定するものではなく、例えば、ポリエチレンテレフタレート樹脂フィルム、ポリブチレンテレフタレート樹脂フィルム、フッ素樹脂フィルム等の樹脂フィルムを巻き取ったものや、これら等の樹脂をガラスクロス等に含浸させて固化したフィルムを巻き取ったものや、ウレタンゴム等のゴムが挙げられる。なお、樹脂をガラスクロスに含浸させて固化したフィルムを巻き取ったものを用いると、強度が比較的優れるため、長期間安定して圧着物６を全幅に渡って加圧することができ好ましい。
【００２４】
また、この加圧物８の形状は、円筒型や、断面楕円形の筒型や、円柱型や、角柱型や、これらの一部を切り取った形状等、特に限定するものではないが、円筒型の場合、加圧物８が回転しやすくなるため、加圧物８と圧着物６とが接する部分の摩擦が小さくなり、得られる積層板は、特に表面の金属箔にスリキズが形成されにくくなり好ましい。
【００２５】
本発明で用いられる基材１としては、内部や表面に空隙を有し、樹脂組成物２を含浸可能なものであれば特に限定するものではなく、ガラス繊維、アラミド繊維、ポリエステル繊維、ナイロン繊維等の繊維を使用したクロス及びペーパーが挙げられる。なお、基材１がガラス繊維製のクロス（ガラスクロス）又はペーパー（ガラスペーパー）の場合、得られる積層板の耐熱性が優れ好ましい。なお、この基材１の厚みとしては、０．０３〜０．４ｍｍが一般的である。
【００２６】
また、本発明で用いられる樹脂組成物２としては、ラジカル重合型熱硬化性樹脂を含有する樹脂組成物２であれば特に限定するものではなく、例えば、不飽和ポリエステル樹脂、ビニルエステル樹脂等の樹脂の単独、変性物、混合物等が挙げられる。なお樹脂組成物２には、ラジカル重合型熱硬化性樹脂とともに、必要に応じて、スチレン、ジアリルフタレート等のラジカル重合性モノマー、無機、有機の充填材や、充填材の沈降防止剤等を適宜に配合していても良い。
【００２７】
また、本発明で用いられる金属箔４としては、連続的に供給することが可能な長尺の金属製の箔であれば特に限定するものではなく、銅箔、ニッケル箔等が挙げられ、この金属箔４の厚みとしては、０．０１２〜０．０７ｍｍが一般的である。
【００２８】
また、樹脂含浸基材３及び金属箔４を積層した積層物をラミネートロール５で圧着する条件としては特に限定するものではなく、用いた基材１の種類や樹脂組成物２の粘度等に応じて適宜調整して行う。また、加熱装置７で圧着物を加熱する温度、時間等の条件は、用いた樹脂組成物２が硬化する条件や、その硬化させたい硬化程度に応じて適宜調整して行う。なお、切断した後、更にこの積層板の硬化を進める為に加熱するようにしてもよい。
【００２９】
なお、上記の実施の形態は、積層する樹脂含浸基材３の枚数が１枚の実施の形態を説明したが、積層する樹脂含浸基材３の枚数は特に限定するものではなく、得ようとする積層板の厚みに応じて適宜調整すれば良い。なお、積層する樹脂含浸基材３が複数枚の場合には、樹脂含浸基材３間にも金属箔４を積層するようにしても良い。
【実施例】
【００３０】
（実施例１）
ラジカル重合型熱硬化性樹脂を含有する樹脂組成物として、ビニルエステル樹脂［昭和高分子株式会社製、品名Ｓ５１０］を１００重量部と、ラジカル開始剤（クメンハイドロパーオキサイド）を１重量部と、難燃性充填材（アンチモン）を１重量部と、を配合し、混合した後、０．１気圧で３０分減圧脱泡した樹脂組成物を用いた。また、基材として厚さ０．１８ｍｍのガラスクロス［旭シュエーベル株式会社製、品名７６２８］を、金属箔として厚み１８μｍの銅箔［日鉱グールドフォイル株式会社製、品名ＪＴＣ］を用いた。また、加圧物として、フッ素樹脂をガラスクロスに含浸させて固化した幅１．１ｍのフィルムを、４００ｇ巻き取ったものを用いた。なおこのフィルムを巻き取ったものは、圧着物の上側に載置したときには、圧着物と接している部分が変形して接触面積が拡大可能なものである。
【００３１】
そして、図１に示すような装置を用いて、１ｍ幅のガラスクロスを２ｍ／分の速度で連続的に供給しつつ、上記樹脂組成物をガラスクロスに含浸して樹脂含浸基材を１枚得た後、その両表層に銅箔を配して積層し、次いでその積層物をラミネートロールで圧着した後、加熱装置で１０５℃、１５分加熱して硬化させ、次いで切断して、板厚０．２ｍｍの両面銅張り積層板を得た。
【００３２】
なお、加熱装置内では、加熱して圧着物中の樹脂組成物の硬化を進行させながら、加圧物を圧着物の全幅に渡って圧着物の上側に載置することにより、加圧物で圧着物を全幅に渡って加圧して製造した。なお加圧物を、圧着物の進行方向に沿って５０ｃｍ間隔で配設することにより、圧着物の上側に複数載置して製造した。そして、加圧物の圧着物と接する部分には、ポリエチレンテレフタレート樹脂フィルムを設け、更にこのポリエチレンテレフタレート樹脂フィルムを加熱装置に固着した装置を用いて製造した。
【００３３】
（実施例２）
加圧物として、フッ素樹脂をガラスクロスに含浸させて固化した幅１．１ｍのフィルムを、２００ｇ巻き取ったものを用いたこと以外は実施例１と同様にして両面銅張り積層板を得た。なおこのフィルムを巻き取ったものは、圧着物の上側に載置したときには、圧着物と接している部分が変形して接触面積が拡大可能なものである。
【００３４】
（比較例１）
加圧物を圧着物の上側に載置せず、無加圧で圧着物中の樹脂組成物の硬化を進行させたこと以外は実施例１と同様にして両面銅張り積層板を得た。
【００３５】
（比較例２）
加圧物に代えて、重さ２．５ｋｇの金属ロールを圧着物の上側に載置したこと以外は実施例１と同様にして両面銅張り積層板を得た。なお、この金属ロールは、圧着物の上側に載置しても圧着物と接している部分が変形せず、接触面積が拡大しないものである。
【００３６】
（評価、結果）
各実施例及び各比較例で得られた両面銅張り積層板の、波打ち形状の凹凸の発生の有無と、スリキズの発生の有無と、板厚のバラツキを評価した。その評価方法としては、波打ち形状の凹凸の発生の有無は目視で１０００枚検査し、観察された比率を求めた。また、スリキズの発生の有無は目視で１００枚検査し、観察された場合は×とし、観察されない場合は○とした。また、板厚のバラツキは、ＪＩＳ規格Ｃ６４８１に準じて１０枚測定し、中央部と端部の差が３０μｍ以上の場合は×とし、３０μｍ未満の場合は○とした。
【００３７】
その結果は表１に示したとおり、各実施例は比較例１と比べて、波打ち形状の凹凸の発生が少なく、かつ、比較例１と同様に、板厚のバラツキや、表面の銅箔にスリキズ等が形成されにくいことが確認された。また、各実施例は比較例２と比べて、板厚のバラツキや、表面の銅箔にスリキズ等が形成されにくいことが確認された。すなわち、各実施例は、波打ち形状の凹凸の発生、スリキズの発生及び板厚のバラツキの全てが優れていたが、各比較例は、いずれかの特性が劣ることが確認された。
【００３８】
【表１】
2008207555.tif 000003
【図面の簡単な説明】
【００３９】
【図１】本発明に係る積層板の製造方法の一実施の形態を説明する図であり、（ａ）は正面図、（ｂ）は要部斜視図である。
【図２】従来の積層板の製造方法を説明する正面図である。
【符号の説明】
【００４０】
１  基材
２  樹脂組成物
３  樹脂含浸基材
４  金属箔
５  ラミネートロール
６  圧着物
７  加熱装置
８  加圧物
８１  樹脂フィルム
９  ロール
【図１】
2008207555.tif 000004
【図２】
2008207555.tif 000005